(57)【要約】【課題】従来、容器内あるいは開放形で使用する中空糸膜モジュールでは、エアレーションする散気口の位置などが限定されことで中空糸膜間の細部にわたるエアレーションが難しく、大型化した膜モジュールでは汚れの偏在化が起こって長期に安定したろ過運転ができなかった。さらに過度なエアスクラビングの使用方法により中空糸膜に大きなダメージも与えていた。【解決手段】中空糸膜の両端が接着剤で固定された中空糸膜モジュールであって、前記中空糸膜の一部に閉塞部分を設けて、中空糸膜上端部と中空糸膜下端部分を構成するとともに、前記中空糸膜の両端に開口部を有している中空糸膜モジュールであることが必要であって、前記中空糸膜下端部分のバブルポイント圧力が０．０１〜３ＭＰａの範囲にある中空糸膜モジュールが好ましい。さらに原水を中空糸膜上端部分で膜ろ過をすると同時に中空糸膜下端部分の開口部にエアを導入し、中空糸膜上端部分をエアレーションすることを特徴とする中空糸膜モジュールの使用方法によって達成される。【選択図】図２
2006231146.tif 000002
【特許請求の範囲】
【請求項１】
中空糸膜の両端が接着剤で固定された中空糸膜モジュールであって、前記中空糸膜の一部に閉塞部分を設けて中空糸膜上端部分と中空糸膜下端部分を構成するとともに、前記中空糸膜の両端に開口部を有してなることを特徴とする中空糸膜モジュール。
【請求項２】
前記中空糸膜下端部分のバブルポイント圧力が０．０１〜３ＭＰａの範囲にある請求項１に記載の中空糸膜モジュール。
【請求項３】
原水を中空糸膜上端部分で膜ろ過をするとともに、中空糸膜下端部分の開口部にエアを導入して中空糸膜上端部分をエアレーションすることを特徴とする請求項１に記載の中空糸膜モジュールの使用方法。
【発明の詳細な説明】
【技術分野】
【０００１】
本発明は、中空糸膜モジュールおよびその使用方法に関するものであり、詳しくは精密ろ過および限外ろ過の中空糸膜モジュールの物理洗浄方法に関して、中空糸膜を効率的にエアレーションすることを特徴とする中空糸膜モジュールおよびその使用方法である。
【背景技術】
【０００２】
浄水処理などの固液分離に用いられる中空糸膜モジュールには、中空糸膜の両端部を接着剤でポッティング(シール)した後、片方の端部だけを開口する「片端開口型」のモジュールと両端を開口する「両端開口型」のモジュール、中空糸膜をＵ字形状にして中空糸膜端部の片方だけを開口する「Ｕ字型」のモジュール、およびＵ字形状部分を切断した上で中空糸膜一本づつに単独で封止した状態の「くし型」のモジュールなどが知られている。これらの中空糸膜モジュールのろ過方法としては、中空糸膜の内側から外側に処理原水を流してろ過する内圧式、中空糸膜の外側にある処理原水を内側に流してろ過する外圧式がある。一般的に河川水、湖水などを長期間にわたり膜ろ過を行うと、膜面に懸濁物質などの堆積層を形成して、ファウリングが起こり、ろ過差圧の上昇や透過水量の低下が起こる。そのために膜の洗浄再生を必要として、物理洗浄や薬品洗浄を施している。通常、膜面に付着した堆積した汚れを剥離させる物理的な洗浄方法として、透過水側から原水側に透過水（清澄水）あるいは気体（空気）を圧力下に逆流させる「逆流圧洗浄法」、原水側に気体を導入して膜を揺動させる「エアバブリング法」、ポンプを用いて微細気泡を発生させる「微細気泡洗浄法」、およびスポンジボールを用いる洗浄方法など広く利用されている。かかる物理洗浄方法としては、モジュール容器の下部に設けた孔径２〜１０ｍｍ程度の散気ノズルにより、処理原水中の中空糸膜をエアバブリングする（特許文献１参照）方法や中空糸膜モジュール下部に設けたエア分散誘導板により、エアバブリング効率を上げる方法が知られており（特許文献２参照）、さらに膜表面に堆積物の付着を抑制する方法として、開放系の処理原水中に中空糸膜モジュールを、常時あるいは間欠的に散気ノズルでエアバブリングするろ過運転方法（特許文献３参照）などが知られている。
【０００３】
しかしながら、特許文献１に記載の方法では、散気エア量が増えると容器内の原水のエア呼吸（流）が発生して、原水に上下の脈動が起こり、過度の負荷が上部固定部分の中空糸膜の根元にかかって糸切れが起きやすく、また気泡が粗大化して洗浄効果の小さい部分が生じることがある。また特許文献２に記載の方法では、エア分散誘導板の取り付け位置によりエア散気に偏流が起こり易く、またモジュール構造が複雑化する難点がある。さらに特許文献３に記載の方法では、中空糸膜編織物のシート面に鉛直方向に配設してエア散気するもので、中空糸膜間の細部にわたるエアレーションが難しくなる。近年、膜ろ過プラントが大規模化し、コスト低減のために膜モジュールも大型化する傾向にある。このため中空糸膜の糸束間に堆積した汚れをモジュール外への排出も容易でなくなっており、従来のエアバブリング法では、これら大型膜モジュールの物理洗浄が充分に行えない場合が生じている。
【特許文献１】特開２００２−２７３１７９号公報（〔０００８〕〜〔００１０〕）
【特許文献２】特開平１１−３３３６７号公報（〔０００６〕）
【特許文献３】特開２００１−３４７２６７号公報（〔００２４〕〜〔００２５〕）
【発明の開示】
【発明が解決しようとする課題】
【０００４】
上述の通り、中空糸膜の糸束間の汚れ物質を確実にモジュール外に排出し、特に大型モジュールにおいても、長期間安定にろ過運転を継続できる中空糸膜モジュールおよびその使用方法を提供することを課題とする。
【課題を解決するための手段】
【０００５】
かかる課題を解決するための本発明は、中空糸膜の両端が接着剤で固定された中空糸膜モジュールであって、前記中空糸膜の一部に閉塞部分を設けて、中空糸膜上端部分と中空糸膜下端部分を構成するとともに、前記中空糸膜の両端に開口部を有してなることを特徴とする中空糸膜モジュールであることが必要であって、前記中空糸膜下端部分のバブルポイント圧力が０．０１〜３ＭＰａの範囲にある中空糸膜モジュールが好ましい。さらに、かかる中空糸膜モジュールを使用する方法として、原水を中空糸膜上端部分で膜ろ過をするとともに、中空糸膜下端部分の開口部にエアを導入し、中空糸膜上端部分をエアレーションすることが好ましい。
【発明の効果】
【０００６】
本発明の中空糸膜モジュールを容器内あるいは開放形の原水で使用すると、中空糸膜上端部分で膜ろ過をすると同時に中空糸膜下端部分の開口部にエアを導入し、中空糸膜上端部分をエアレーションすることができる。このために中空糸膜上端部分の膜ろ過で起きる固形分の付着、堆積によるファウリングが抑制され、長期に安定したろ過運転が行える。さらに過度なエアバブリングによる中空糸膜のダメージも軽減することができる。
【発明を実施するための最良の形態】
【０００７】
以下に図面を用いて本発明を具体的に説明する。なお、本発明が以下の実施態様に限定されるものではない。
【０００８】
図１は本発明で用いる中空糸膜の模式図である。中空糸膜の軸方向の一部に閉塞部分２を有して、中空糸膜１の上端部分３（「中空糸膜上端部分」と称する。）と下端部分４（「中空糸膜下端部分」と称する。）に機能を分割している。
【０００９】
図３は本発明の中空糸膜モジュールの一例を示した概略側面断面図である。容器一体型の中空糸膜モジュール１６は、原水供給口１５、エアベント１３、エア供給口７、及び透過水の集水口８を備えた容器１４に多数本の中空糸膜１の両端を接着剤でポッティング固定し、固定上端部５と固定下端部６の一部を切断して中空糸膜内部を開口させた開口面１０、１１（以下、それぞれ「中空糸膜の開口上端部」、「中空糸膜の開口下端部」と称する。）を有しエア供給口７にエア供給源（図示せず）が接続されている。このモジュールにおいて処理原水を原水供給口１５から中空糸膜１の外側に流してろ過する外圧式で使用した場合、処理原水中の汚れは中空糸膜上端部分３の外表面でろ過され、中空糸膜内部には透過水が流れ、中空糸膜の開口上端部１０から集水口８から取り出される。中空糸膜を物理洗浄する際には、エアベント１３を開いて、エア供給源に接続されたエア供給口７より中空糸膜の開口下端部１１に圧縮エアを送気して、容器１４内の中空糸膜１の上端部３をエアレーションする。
【００１０】
なお、ここでいう容器１４には、ＡＢＳ樹脂、ポリプロプレン樹脂、ポリカーボネート樹脂などの樹脂製の容器、エポキシ樹脂、ウレンタン樹脂などにガラス繊維、炭素繊維などの強化繊維で補強された繊維強化樹脂製の容器、ステンレスなどの金属製の容器が例示される。加圧型の中空糸膜モジュールとして使用する場合、運転ろ過圧力（耐圧性）や設置スペースなど考慮して、タンク型や容器一体型などから選定されることが好ましい。また、吸引型中空糸膜モジュールとして使用する場合には、中空糸膜を集束して両端が接着剤で固定される部分を支持するものであれば好ましく使用できる。例えばステンレス、アルミ、銅など金属製の金網、あるいはパンチング処理した製品、またポリエチレン、ポリプロピレン、ポリスチレン、ポリエステル、エチレン・酢酸ビニル（ＥＶＡ）、ポリ塩化ビニル（ＰＶＣ）、塩素化ポリエチレンなどの樹脂製のネットあるいはパンチング処理されたフィルムなどが好ましく用いられる。金網（ネット）の織り組織としては、平織り、綾織りなどで線径が０．０３〜２ｍｍ程度に空間（隙）率が３０〜９０％の範囲が好ましく、より好ましくは３５〜８０％の範囲である。またパンチング処理としては、一般的には円形、四角形であるが異形の処理であって良く、空間（隙）率が３０〜９０％の範囲が好ましく、より好ましくは３５〜８０％の範囲である。
【００１１】
こうして、本発明の中空糸膜モジュールでは、中空糸膜の下端部分４から発生する微細化した気泡１７の上昇（流）により、中空糸膜上端部分３全体を細部に渡ってエアレーションするものであるから、従来の散気エア量が増えると原水のエア呼吸（流）が発生して、糸の揺動による過度の負荷が中空糸膜の根元にかかることが軽減される。
【００１２】
図２（Ａ），（Ｂ）は、図３における中空糸膜モジュールの容器部分を取り外した場合の一例を示した、（Ａ）は概略側面断面図、（Ｂ）はＸ−Ｘの矢視断面図である。この中空糸膜モジュール１２は、多数本の中空糸膜１の両端を接着剤でポッティング固定し、固定上端部５と固定下端部６の一部を切断して中空糸膜内部を開口させた中空糸膜の開口上端部１０、中空糸膜の開口下端部１１を有して、固定下端部６にエア供給源が接続されたエア供給口７が、他方で固定上端部５の集水口８が設けられ、固定上端部５と固定下端部６の両端を側柱９で支える構造になっている。
【００１３】
本発明の中空糸膜モジュール１２より、例えば処理原水を開放形で外圧全ろ過を行う場合、エア供給口７よりエア（気体）を供給して、中空糸膜下端部分４より原水中に散気して中空糸膜１の中空糸膜上端部分３をエアレーションするとともに、中空糸膜上端部分３で原水をろ過して中空糸膜の内側より透過水が集水口８にて取り出される。常時あるいは間欠的に行われるエア供給によって、中空糸膜下端部４の膜面細孔より発生する気泡１２の一部が溶け込み、水中不純物（ＳＳ）などの吸着度が向上して浮上し易くなることで膜ファウリングが抑制される。また膜全体にエアレーションが行き届くことで膜の再付着が軽減されるために逆洗（エア、洗浄水）が容易になる。
【００１４】
本発明の中空糸膜の下端部分４では、中空糸膜の耐圧性を示すパンク圧力（破裂圧力）を考慮すると、バブルポイント圧力が０．０１〜３ＭＰａの範囲にあることが良い。ここでバブルポイント試験は、膜の表面張力と毛管現象により膜細孔中に満たされた液体を押し出すために必要とする圧力を測定することにより（最大）孔径を求めることができ、バブルポイント圧力が膜の孔径に反比例することが知られている。バブルポイント圧力が０．０１ＭＰａを超えると、膜面細孔で発生する気泡が１０ｍｍ以下に微細化する。この微細化されたエアレーション（散気）により、膜面に堆積する汚れの剥離効果や再付着防止効果などが向上する。またバブルポイント圧力が３ＭＰａを下回ることで、実質的な中空糸膜のパンク圧力（破裂圧力）範囲以下に抑えることができる。たとえ中空糸膜の下端部分４が過度なパンク圧力で破断しても、上端部分３（ろ過部分）に原水が流入することがない。また本発明の中空糸膜にあって、バブルポイント圧力や透水性などの膜性能を変化させるために、中空糸膜の上端部分および下端部分のどちらかにコーティング(複合膜化)や熱収縮を施すことであっても良い。
【００１５】
本発明の中空糸膜モジュールの使用方法では、上記のように中空糸膜の上端部分３で膜ろ過を行い、下端部分４でエアを送気してエアレーションする使用方法を提案しているが、例えば上端部分３でろ過による膜閉塞が起こった時に、下端部分４でろ過を行うバックアップとして用いても差し支えない。
【００１６】
また、膜ファウリングを抑制する使用方法として、中空糸膜下端部分４から界面活性剤、凝集剤などの液体を原水中に同時に流して、中空糸膜上端部分３で膜ろ過することであっても良い。中空糸膜下端部分４の有効長は、ろ過性能とエアレーション効果などを考慮する必要があるものの、実質的には中空糸膜全長の２〜５０％、好ましくは５〜４０％、さらに好ましくは１０〜３０％の範囲であると、中空糸膜１のろ過とエアレーション効果がバランスするので好ましい。
【００１７】
本発明の中空糸膜モジュールの製造は、通常、ポッティングと呼ばれる公知な方法で中空糸膜の両端を接着剤で固定する。ポッティングでは、接着剤を中空糸膜の間および内部に浸透させるにあたり、静置した状態で行う「静置法」、および遠心力を用いて浸透させる「遠心法」が用いられる。接着剤としては、エポキシ樹脂、不飽和ポリエステル樹脂、ポリウレタン樹脂などの熱硬化性接着剤を使用するが、接着剤の溶液粘度や発熱反応温度を調整するために無機微粒子などを添加することも良い。
【００１８】
本発明の中空糸膜は、基本的には芯鞘構造の紡糸ノズルを用いた中空糸製膜紡糸法において、紡糸ノズルの鞘部分より製膜原液を押し出しながら、芯部に供給する凝固性流体の流量を任意に変化させ、鞘部分の製膜原液の表面張力と凝固作用により、中空糸の一部に閉塞部分を有する中空糸膜を製造することができる。 (たとえば特開２００１−３８１６８号公報〔００１６〕〜〔００１９〕参照)。本発明における膜素材としては、精密ろ過膜、限外ろ過膜に使用されているものであれば良く。例えばポリアクリルニトリル、ポリアミド、ポリスルホン、ポリテトラフルオロエチレン、ポリエーテルスルホン、ポリメチルアクリルレート、ポリビニルアルコール、ポリフッ化ビニリデン、銅アンモニアセルロース、セルロースアセテート、ポリエチレン、ポリプロピレンなど挙げることができる。上記膜素材の溶剤としては、ジメチルスルホキシド、ジメチルホルムアミド、ジメチルアセトアミド、Ｎ-メチルピロリドン、デカン、γ−ブチロラクトンなどを例示することができるが、この限りではない。
【００１９】
通常の紡糸方法で得られた中空糸膜に閉塞部分を設ける場合、例えばプレスなどで加圧下に熱融着する「熱融着法」、中空糸膜同士を接着剤で接合(接着)する過程で閉塞部分を設ける「接合法」、中空糸膜の一部分に接着剤を注入して硬化させる「接着剤注入法」などを例示することができる。
【００２０】
本発明における各性能については、下記のとおり評価した。
【００２１】
（１）バブルポイント圧力は、中空糸膜１０本（延べ長さ４ｍ）の両端部をアダプターに接着剤でポッティング固定した端部を一部切断し、中空糸膜内部を開口させた評価サンプルを使用して測定した。この評価サンプルを半導体圧力トランジューサーＰＭＳ−５(豊田工機社製)、デジタル指示計(豊田工機社製)、および圧力調整弁を組み込んだ装置の端部に装着して、２０℃の５０％イソプロピルアルコール（ＩＰＡ）水溶液中に評価サンプルを浸漬させる。この後に中空糸膜内部にエアを送気して、圧力調整弁でエア圧力を緩やかに昇圧しながら、膜サンプルの外表面から最初にバブル（気泡）が発生する圧力(ＭＰａ)をデジタル指示計で測定し、バブルポイント圧力とした。
【００２２】
（２）中空糸寸法は、デジタルゲージを取り付けた実体顕微鏡（ＳＭＺ型、日本光学製）を使用し、中空糸内径（ＩＤ）及び中空糸外径（ＯＤ）を測定した。
【００２３】
（３）中空糸膜の透過水量は、長さ２０ｃｍの中空糸膜からなるガラス管ミニチュアモジュールを作製し、温度２５℃、ろ過差圧２０ｋＰａの条件下で、実質的に微粒子などの固形物を含まない純水の外圧全ろ過を行い、その透過水量（リットル）を単位時間（ｈ）および有効膜面積（ｍ２）あたりの値に換算した。単位はリットル／（ｍ２・ｈ）とした。
【実施例】
【００２４】
以下に実施例をもって説明するが、これにより本発明が限定されるものではない。
【００２５】
（実施例１）
極限粘度３．０ｄｌ／ｇのポリアクリロニトリル単独重合体をジメチルスルホキシド溶媒に８０℃で溶解させ、重合体濃度を１０重量％の製膜原液として５０℃で保温した。この製膜原液をチューブインオリフィス（環状オリフィス外径１．２ｍｍφ、チューブ外径０．６ｍｍφ、チューブ内径０．３ｍｍφ）の環状スリットに５．１ｇ／分で供給し、チューブより８５重量％ジメチルスルホキシド水溶液を３．４ｇ／分と共に、エアギアップ５ｃｍを介して、３５℃の２０重量％ジメチルスルホキシド水溶液が満たされた凝固浴中に紡出した。この際に紡糸ノズルのチューブに８５重量％ジメチルスルホキシド水溶液を２４秒間で供給した後、０．５秒間の供給を停止するタイムサイクルを繰り返すように供給を制御した。次いで紡出した中空糸膜を凝固浴中から６ｍ／分で引き出して、５０℃からなる水洗浴で脱溶媒を繰り返して、中空糸の一部に閉塞部分を有する中空糸膜を得た。得られた中空糸膜（中空糸膜下端部分のバブルポイント初期圧力＝１．０５ＭＰａ、中空糸膜上端部分の透過水量＝１２０リットル／（ｍ２・ｈ）、外径８１０μｍ、内径４７０μｍ、閉塞部分の長さ４ｃｍ）５００本を引き揃えて、中空糸膜の両端部をウレタン接着剤（日本ポリウレタン社製）用いてポッティングを行った。その後、両端のポッティング固定部分の一部を切断して、中空糸膜内部を開口させて集水口キャップを取り付けて、図２に示すような中空糸膜モジュール（ろ過有効長さ６０ｃｍ、散気有効長さ６ｃｍ）を作製した。この中空糸膜モジュールを開放系の被処理液槽に琵琶湖水（原水）が満たされた状態で中空糸膜が鉛直線方向に配設して、中空糸膜の開口上端部口側よりブロワー装置による吸引で５０リットル／ｈｒの定流量（膜ろ過流束＝０．５ｍ／ｄ）の外圧全ろ過を行った。エアレーションとして、中空糸膜の開口下端部側に接続したリザーブタンクを設け、リザーブタンクに１．８ＭＰａ（定圧）圧力下にエア供給源から連続的にエアを供給してろ過運転を行った。その結果、１５０日間で運転開始のろ過差圧１０．５ｋＰａ、１５０日経過後が２０．４ｋＰａであり、安定にろ過運転を継続できた。また糸切れは皆無であった。
【００２６】
（比較例１）
実施例１と同じポリアクリロニトリ系中空糸膜５００本を用いて、図４に示す様に下端固定部６に直径１５ｍｍφのエア供給口７を設けた以外は、図２と同様な中空糸膜モジュールを作製した。この中空糸膜モジュールをエア供給源からエア供給口７に１０Ｌ／分で連続的に供給して、実施例１と同様に吸引で５０リットル／ｈｒの定流量（膜ろ過流束＝０．５ｍ／ｄ）の外圧全ろ過を行った。その結果、１５０日間の運転で開始ろ過差圧１０．１ｋＰａが、１５０日経過後に４５．２ｋＰａであった。
【００２７】
実施例１の初期ろ過差圧の上昇が約２倍に推移したのに対して、従来の散気口によるバブリングでは、ろ過差圧の上昇が約４倍になり膜ファウリングに対する抑制効果が低いことが分かった。また、中空糸膜２本の上端部根元部分に欠損（リーク）が見られた。
【００２８】
（実施例２）
ポリフッ化ビニリデン樹脂をγ−ブチロラクトンに１５０℃で溶解させ、重合体濃度を３６重量％の製膜原液として１２０℃で保温した。この製膜原液をチューブインオリフィス（環状オリフィス外径１．７ｍｍφ、チューブ外径０．７ｍｍφ、チューブ内径０．４ｍｍφ）の環状スリットに６．１ｇ／分で供給し、チューブより８５重量％γ−ブチロラクトン水溶液を４．０ｇ／分と共に、エアギアップ５ｃｍを介して、１５℃の８５重量％γ−ブチロラクトン水溶液が満たされた凝固浴中に紡出した。この際に紡糸ノズルのチューブに８５重量％γ−ブチロラクトン水溶液を２４秒間で供給した後、０．５秒間の供給を停止するタイムサイクルを繰り返すように供給を制御した。次いで紡出した中空糸膜を凝固浴中から６ｍ／分で引き出して、４０℃からなる水洗浴で脱溶媒を繰り返して、中空糸の一部が閉塞部分を有する中空糸膜を得た。得られた中空糸膜（中空糸膜下端部分のバブルポイント初期圧力＝０．２８ＭＰａ、中空糸膜上端部分の透過水量＝８５０リットル／（ｍ２・ｈ））、外径８３０μｍ、内径５７０μｍ、閉塞長さ４ｃｍ）５００本を引き揃えて、中空糸膜の両端部をウレタン接着剤（日本ポリウレタン社製）用いてポッティングを行った。その後、両端のポッティング固定部分の一部を切断して、中空糸膜内部を開口させて集水口キャップを取り付けて、図２に示すような中空糸膜モジュール（ろ過有効長さ６０ｃｍ、散気有効長さ６ｃｍ）を作製した。この中空糸膜モジュールを開放系の被処理液槽に琵琶湖水が満たされた状態で中空糸膜が鉛直線方向に配設して、中空糸膜の開口上端部側よりブロワー装置による吸引で４６０リットル／ｈｒの定流量（膜ろ過流束＝１ｍ／ｄ）の外圧全ろ過を行った。エアレーションとして、中空糸膜の開口下端部に接続したリザーブタンクを設け、リザーブタンクに３２０ｋＰａ（定圧）圧力下にエア供給源から連続的にエアを供給してろ過運転を行った。その結果、１０日間の運転で開始ろ過差圧７．８ｋＰａが、１０日経過後に１５．４ｋＰａであった。
【００２９】
（比較例２）
実施例２と同じポリフッ化ビニリデン系中空糸膜５００本を用いて、比較例１と同様に下端固定部６に直径１５ｍｍφのエア供給口７を設けたモジュールを作製した。この中空糸膜モジュールにエア供給源からエア供給口７に１０Ｌ／分で連続的に供給される以外は、実施例２と同様に吸引で６０リットル／ｈｒの定流量（膜ろ過流束＝１ｍ／ｄ）の外圧全ろ過を行った。その結果、１０日間の運転で開始ろ過差圧７．９ｋＰａが、１０日経過後に３８．４ｋＰａであった。実施例２の初期ろ過差圧の上昇が約２倍に推移したのに対して、従来の散気口によるバブリングでは、ろ過差圧の上昇が約４倍になり膜ファウリングの抑制効果が低いことが分かった。また、中空糸膜４本に欠陥ではないものの、糸の揺動によると見られる糸の弛み（伸び）が生じていた。
【００３０】
【表１】
2006231146.tif 000003
【図面の簡単な説明】
【００３１】
【図１】本発明に係わる中空糸膜モジュールに用いる中空糸膜の模式図である。
【図２】本発明に係わる中空糸膜モジュールの実施形態を示し、（Ａ）は概略側面断面図、（Ｂ）はＸ−Ｘ矢視断面図である。
【図３】本発明に係わる中空糸膜モジュールの実施形態を示し、概略側面断面図である。
【図４】本発明に係わる中空糸膜モジュールの比較例に使用した、中空糸膜モジュールの一例を示し、（Ｃ）は概略側面断面図、（Ｄ）はＹ−Ｙ矢視断面図である。
【符号の説明】
【００３２】
１：中空糸膜
２：中空糸膜（閉塞部分）
３：中空糸膜上端部分（ろ過部分）
４：中空糸膜下端部分（散気部分）
５：固定上端部
６：固定下端部
７：エア（気体）供給口
８：集水口
９：側柱
１０：中空糸膜の開口上端部
１１：中空糸膜の開口下端部
１２：中空糸膜モジュール
１３：エアベント
１４：容器
１５：原水供給口
１６：容器一体型の中空糸膜モジュール
１７：気泡
１８：中空糸膜モジュール
【図１】
2006231146.tif 000004
【図２】
2006231146.tif 000005
【図３】
2006231146.tif 000006
【図４】
2006231146.tif 000007